(57)【特許請求の範囲】
【請求項１】
スチレン含有量が２０〜６０重量％であるスチレン−ブタジエン共重合体を６０重量部以上含むゴム成分１００重量部に対して、軽装嵩比重が０．６０ｇ／ｃｍ3以下であり、ＤＯＰ吸油量が７０ｃｍ3／１００ｇ以上で２５０ｃｍ3／１００ｇ未満であり、ＢＥＴ比表面積が３０ｍ2／ｇ以上で３５０ｍ2／ｇ以下である水酸化アルミニウムを５〜８０重量部とＢＥＴ比表面積が７０ｍ2／ｇ以上のカーボンブラックを１０〜１００重量部配合したトレッドゴム組成物。
【請求項２】
水酸化アルミニウムの軽装嵩比重が０．１０ｇ／ｃｍ3以上で０．３５ｇ／ｃｍ3以下であることを特徴とする請求項１記載のトレッドゴム組成物。
【請求項３】
水酸化アルミニウムの結晶構造がベーマイト型であることを特徴とする請求項１または２記載のトレッドゴム組成物。
【請求項４】
水酸化アルミニウムのベーマイト（０２０）面の結晶子径が５ｎｍ以上２０ｎｍ以下であることを特徴とする、請求項３記載のトレッドゴム組成物。
【請求項５】
前記水酸化アルミニウムに対し２〜２０ｗｔ％のシランカップリング剤を配合した請求項１から請求項４のいずれかに記載のトレッドゴム組成物。
【請求項６】
請求項１から請求項５のいずれかに記載のトレッドゴム組成物を用いた空気入りタイヤ。
【発明の詳細な説明】
【０００１】
【発明の属する技術分野】
本発明はグリップ性能、特に濡れた路面でのグリップ性能（ウェットグリップ性能）、および耐摩耗性を高め、転がり抵抗を低減させて低燃費性を向上させたタイヤトレッドゴム組成物およびそれを用いた空気入りタイヤに関する。
【０００２】
【従来の技術】
近年、自動車の低燃費化の要請に対応して転がり抵抗を低減した低燃費タイヤの開発が進められている。転がり抵抗を低減する技術として、従来トレッドゴムの補強剤として用いられているカーボンブラックを、一部シリカに置換え二律背反する関係にある低燃費性能とウェットグリップ性能の両者の特性のバランスを改善することが行なわれている。
【０００３】
しかし、シリカを配合したゴム組成物は、従来のカーボンブラックを配合したものに比べ、未加硫物の粘度上昇が高く焼けやすく、押出し後の寸法安定性がよくないなど、加工性において種々の問題を抱えており、加工性と性能の両面を満足するトレッドゴム組成物が望まれていた。
【０００４】
【発明が解決しようとする課題】
本発明は、係る問題を解決し、ウェットグリップ性能、耐摩耗性の両特性を高めるとともに転がり抵抗を低減させて低燃費性を向上させることができ、しかも加工性の良好なタイヤのトレッドゴム組成物を提供する。
【０００５】
【課題を解決するための手段】
本発明は、スチレン−ブタジエン共重合体のゴム成分に対して特定の水酸化アルミニウムを特定量配合することにより、従来のカーボンブラック配合のゴム組成物と同程度の加工性を維持し、しかもシリカ配合以上の性能を有するトレッドゴム組成物を得るものである。すなわち、本発明はスチレン含有量が２０〜６０重量％であるスチレン−ブタジエン共重合体を６０重量部以上含むゴム成分１００重量部に対して、軽装嵩比重が０．６０ｇ／ｃｍ3以下であり、ＤＯＰ吸油量が７０ｃｍ3／１００ｇ以上で２５０ｃｍ3／１００ｇ未満であり、ＢＥＴ比表面積が３０ｍ2／ｇ以上で３５０ｍ2／ｇ以下である水酸化アルミニウムを５〜８０重量部とＢＥＴ比表面積が７０ｍ2／ｇ以上のカーボンブラックを１０〜１００重量部配合されてなることをトレッドゴム組成物である。そして前記水酸化アルミニウムの軽装嵩比重が０．１０ｇ／ｃｍ3以上で０．３５ｇ／ｃｍ3以下であり、その結晶構造がベーマイト型であること、さらに該ベーマイト（０２０）面の結晶子径が５ｎｍ以上２０ｎｍ以下であることが望ましい。そして本発明のトレッドゴム組成物は前記水酸化アルミニウムに対し２〜２０ｗｔ％のシランカップリング剤を配合することが好ましい。さらに本発明は前記トレッドゴム組成物を用いた空気入りタイヤに関する。
【０００６】
【発明の実施の形態】
本発明のトレッドゴム組成物に使用されるゴム成分は、スチレン含有量が２０〜６０ｗｔ％であるスチレン−ブタジエン共重合体を含む。このスチレン含有量が２０ｗｔ％未満の場合には、低温領域および高温領域におけるクリップ性は改善されない。また、スチレン含有量が６０ｗｔ％を超える場合には、ブロック剛性が高くなり路面へのゴムの食い込みが少なく、所定のグリップ力を得ることができない。特にスチレン含有量は３０〜４５ｗｔ％であることが好ましい。このスチレン−ブタジエン共重合体は乳化重合あるいは溶液重合等の方法によって合成される。
【０００７】
本発明のゴム組成物に使用される他のゴム成分は、たとえば天然ゴム（ＮＲ）、高シス１，４ブタジエンゴム、低シス１，４ブタジエンゴム、前記以外のスチレン−ブタジエン共重合体（ＳＢＲ）、ポリイソプレン（ＩＲ）、ブチルゴム（ＩＩＲ）、ハロゲン化ブチルゴム、アクリロニトリロブタジエンゴム（ＮＢＲ）、アクリロニトリル−スチレン−ブタジエン共重合体ゴム、クロロプレンゴム、エチレン−プロピレン共重合体ゴム、スチレン−イソプレン共重合体ゴム、スチレン−イソプレン−ブタジエン共重合体ゴム、イソプレン−ブタジエン共重合体ゴム、クロロスルホン化ポリエチレン、アクリルゴム、エピクロルヒドリンゴム、シリコーンゴム、ウレタンゴムなどがある。これらは、単独または２種類以上を混合して用いてもよい。混合する場合の混合比にも特に制限はない。特に加工性、耐摩耗性を改善するためにはＮＲ、ＢＲ、ＳＢＲ、ＩＲ、スチレン−イソプレン−ブタジエン共重合体ゴムなどが好ましい。
【０００８】
スチレン含有量が上記範囲内であるスチレン−ブタジエン共重合体の配合量は、本発明に使用されるゴム成分中に６０重量部以上存在することが好ましい。該スチレン−ブタジエン共重合体の配合量が６０重量部未満では低温領域および高温領域におけるグリップ制が改善できない。
【０００９】
本発明に用いる水酸化アルミニウムは、ＪＩＳ  Ｈ１９０２に準拠して測定した軽装嵩比重が０．６０ｇ／ｃｍ3以下であり、好ましくは０．１０ｇ／ｃｍ3以上で０．３５ｇ／ｃｍ3以下である。水酸化アルミニウムの軽装嵩比重が０．６０ｇ／ｃｍ3より高い場合、ゴム組成物の耐摩耗性が著しく低下し、軽装嵩比が低くなりすぎると、水酸化アルミニウムとゴムとを混練するときの混練トルクが上昇して作業性が低下する。
【００１０】
さらに本発明に用いる水酸化アルミニウムはＪＩＳ  Ｋ６２２１に準拠して測定したＤＯＰ吸油量が７０ｃｍ3／１００ｇ以上で２５０ｃｍ3／１００ｇ未満、好ましくは９０ｃｍ3／１００ｇ以上で１５０ｃｍ3／１００ｇ以下である。ＤＯＰ吸油量が前記範囲を外れる場合、ゴム組成物はその耐摩耗性が低下する。
【００１１】
さらに水酸化アルミニウムは、転がり抵抗の低減効果および十分なグリップ性能を有するゴム組成物を得る観点から、窒素吸着法により測定したＢＥＴ比表面積が３０ｍ2／ｇ以上で３５０ｍ2／ｇ以下、好ましくは３０ｍ2／ｇ以上で２００ｍ2／ｇ以下、さらに好ましくは１００ｍ2／ｇを超え２００ｍ2／ｇ以下である。なお３５０ｍ2／ｇを超える場合、水酸化アルミニウムとゴムとを混練するときの混練トルクが上昇して作業性が低下することがある。
【００１２】
また、本発明に用いる水酸化アルミニウムは、ゴム組成物の転がり抵抗の低減効果、グリップ性能および耐摩耗性をより向上させる観点から、結晶構造がベーマイト型であることが好ましく、かつベーマイト（０２０）面の結晶子径が５ｎｍ以上で２０ｎｍ以下であることがさらに好ましい。
【００１３】
結晶子径はＸ線回折装置を用いて得られたプロファイルから、ベーマイトの（０２０）面のピークについて、ＲＩＮＴ２１００の「多重ピーク分離」ソフトを用いて各結晶面についてのピークについてガウス分布に基づいてフィッティングを行ない、計算結果の半価幅および重心法によるピーク角を用いて、Ｓｃｈｅｒｒｅｒの式により結晶子径を算出した。Ｘ線回折の測定条件は次のとおりである。
【００１４】
装置：株式会社リガク社製、Ｒｉｎｔ−２１００Ｖ
測定条件：Ｃｕターゲット、電圧×電流＝４０ｋＶ×４０ｍＡ、
スリット：ＤＳ１°−ＳＳ１°−ＲＳ０．３ｍｍ
走査モード：連続、Ｓｃａｎ  Ｓｐｅｅｄ＝２°／ｍｉｎ、Ｓｃａｎ  Ｓｔｅｐ＝０．０１０°／ｓｔｅｐ
走査軸：２θ／θ
走査範囲：２〜７０°、回転速度０ｒｐｍ
前記水酸化アルミニウムは前記ゴム成分１００重量部に対して５〜８０重量部、好ましくは５〜６０重量部配合する。５重量部未満では添加による転がり抵抗の低減が十分ではなく、また濡れた路面でのグリップ性能改善効果が小さい。８０重量部を超えると、ゴム組成物の粘度があがりすぎて加工性が低下するとともに耐摩耗性も低下する。
【００１５】
本発明で用いる水酸化アルミニウムの製造方法としては、たとえばアルミニウムアルコキシドを加水分解して水酸化アルミニウムスラリーを得、次いで得られた水酸化アルミニウムスラリーを連続式湿式粉砕機等に通して懸濁液を得、次いで得られた懸濁液をアルカリ性に調整した後、約１００℃〜約１４０℃で約１０〜約１００時間熱処理した後、気流乾燥機等を用いて乾燥する方法が挙げられる。前記した水酸化アルミニウムの製造方法では、熱処理後の懸濁液を固液分離して固形分（水酸化アルミニウム）と液に分けた後、固形分を水洗して不純物を除去することが好ましい。
【００１６】
さらに、本発明のトレッドゴム組成物に配合するカーボンブラックとしては、窒素吸着法によるＢＥＴ比表面積が７０ｍ2／ｇ以上、好ましくは７０〜２２０ｍ2／ｇ、さらに好ましくは７０〜２００ｍ2／ｇである。７０ｍ2／ｇ未満では、十分な耐摩耗性が取れず好ましくない。なお、ここでＢＥＴ比表面積はＡＳＴＭＤ４８２０−９９法に準拠して求めた。
【００１７】
かかるカーボンブラックの配合量は、上記ゴム成分１００重量部に対し１０〜１００重量部、好ましくは３０〜１００重量部、さらに好ましくは４０〜１００重量部である。カーボンブラックの重量が１０重量部未満であると耐摩耗性に劣り、１００重量部を超えるとゴムの粘土が上昇するため加工性が悪化し好ましくない。
【００１８】
さらにまた、前記水酸化アルミニウムの補強性を強めるため、水酸化アルミニウムの配合量に対しシランカップリング剤を２〜２０ｗｔ％添加してもよい。ここで使用できるシランカップリング剤の例としてはビス（３−トリエトキシシリルプロピル）テトラスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−ニトロプロピルトリメトキシシラン、３−ニトロプロピルトリエトキシシラン、３−クロロプロピルトリメトキシシラン、３−クロロプロピルトリエトキシシラン、２−クロロエチルトリメトキシシラン、２−クロロエチルトリエトキシシラン等が挙げられ、カップリング剤添加効果とコストの両立からビス（３−トリエトキシシリルプロピル）テトラスルフィドが好ましい。
【００１９】
本発明のゴム組成物は、シリカ、クレーなど他の充填剤を併用してもよく、その他プロセスオイル、酸化防止剤、老化防止剤、ステアリン酸、酸化亜鉛、ワックスなどの添加剤、また当然ながら硫黄、加硫促進剤などの加硫剤を適宜配合できる。
【００２０】
【実施例】
実施例１〜４および比較例１〜７
トレッドゴム組成物およびタイヤの製造は次の方法で行なった。表２に示す配合に基づき、各成分をバンバリーミキサーで混練してゴム組成物を調製し、得られた各組成物について加工性（ムーニー粘度）を評価した。次いで、各ゴム組成物を押出機にてトレッドの形状に押出し、それらを用いて加硫成形し、１８５／６５Ｒ１４サイズのタイヤを試作した。得られた各タイヤにつき、耐摩耗性、転がり抵抗、グリップ性（ＡＢＳ制動性能）の評価を行なった。これらの評価結果を表２に示す。
【００２１】
なお実施例および比較例に用いた水酸化アルミニウムの製法は次のとおりであり、その仕様を表１に示す。
【００２２】
水酸化アルミニウムＡ（実施例）
アルミニウムアルコキシドを加水分解して得られた水酸化アルミニウム（軽装嵩比重：０．７７ｇ／ｃｍ3、ＤＯＰ吸油量：７０ｃｍ3／１００ｇ）３７６ｇと水５ｄｍ3を混合し、粉体濃度７重量％の懸濁液を調製した。この懸濁液を連続型ビーズミルに通して水酸化アルミニウムを懸濁液中に均一分散させた。分散させた後の懸濁液をステンレス製ビーカーに入れ、１Ｎ  ＮａＯＨを用いて懸濁液のｐＨを１０に調整した。ステンレス製ビーカーに還流装置をつけた後、ステンレスビーカーの中の懸濁液を加熱し、温度１００℃で６０時間放置した。懸濁液を除冷した後、遠心分離機を用いて固液分離した。次いで、上澄み液を取除き、固形分に水５ｄｍ3を加え分散させた後、遠心分離機を用いて固液分離した。得られた固形分に水５ｄｍ3を加え分散させて水酸化アルミニウム水スラリーを得、次いで連続型ビーズミルに通した後、気流乾燥機（商品名：フラッシュジェットドライヤー、株式会社セイシン企業製）を用いて乾燥させて水酸化アルミニウムＡを得た。
【００２３】
得られた水酸化アルミニウムＡの物性を表１に示す。
水酸化アルミニウムＢ（実施例）
アルミニウムアルコキシドを加水分解して得られた水酸化アルミニウム（軽装嵩比重：０．７７ｇ／ｃｍ3、ＤＯＰ吸油量：７０ｃｍ3／１００ｇ）３７６ｇと水５ｄｍ3を混合し、粉体濃度７重量％の懸濁液を調製した。この懸濁液を１ＮＮａＯＨを用いてｐＨを１０に調整した後、オートクレーブに入れ温度１２０℃を維持しながら２４ｈｒ保持した。懸濁液を除冷した後、遠心分離機を用いて固液分離した。次いで、上澄み液を取り除き、固形分に水５ｄｍ3を加え分散した後、遠心分離機を用いて固液分離した。得られた固形分に水５ｄｍ3を加え分散させて水酸化アルミニウム水スラリーを得、次いで連続型ビーズミルに通した後、気流乾燥機（商品名：フラッシュジェットドライヤー、株式会社セイシン企業製）を用いて乾燥させて水酸化アルミニウムＢを得た。
【００２４】
得られた水酸化アルミニウムＢの物性を表１に示す。
水酸化アルミニウムＣ（比較例）
２ｄｍ3バッフル付きステンレス槽に、塩基性溶液としてアルミン酸ソーダ溶液（ソーダ濃度：Ｎａ2Ｏ換算１２５ｇ／ｄｍ3、Ｎａ2Ｏ／Ａｌ2Ｏ3モル比：１．５５）５３３ｃｍ3を、酸性溶液として硫酸アルミニウム水溶液（アルミナ濃度：Ａｌ2Ｏ3換算で５．３ｗｔ％）８８０ｃｍ3を、氷冷しながらホモミクサー（特殊機化工業株式会社製、商品名：Ｔ．Ｋ．ホモジェッターＭ型）を用いて速度勾配１１０００ｓｅｃ-1（速度勾配は、ホモミクサーのタービンの周速ｘ  ｍ／ｓｅｃおよび、そのタービンとステータスとのクリアランスｙ  ｍｍから式ｘ／ｙ×１０3ｓｅｃ-1により導出した。）の条件で攪拌しながら約３分間注入して中和反応を行なった。この後、１５分間攪拌を続けて水酸化アルミニウム水スラリーを得た。中和反応時の最高到達温度は１５℃であった。
【００２５】
得られた水酸化アルミニウム水スラリーを、遠心分離機を用いて固液分離して固形分を得た。得られた固形分に水６ｄｍ3を加え分散させて水酸化アルミニウム水スラリーを得、次いで遠心分離機を用いて固液分離する方法を７回繰り返すことによって、水酸化アルミニウムを洗浄した。洗浄後の固形分に水を加え水酸化アルミニウム水スラリーを得、次いで噴霧乾燥機（ニロ社製、商品名：モービルマイナ型、乾燥温度：ドライヤー入口温度２５０℃、出口温度１００℃、アトマイザー圧：０．１２ＭＰａ）を用いて乾燥させて水酸化アルミニウムＣを得た。得られた水酸化アルミニウムＣの物性を表１に示す。
【００２６】
水酸化アルミニウムＤ（比較例）
２ｄｍ3バッフル付きステンレス槽に、塩基性溶液としてアルミン酸ソーダ溶液（ソーダ濃度：Ｎａ2Ｏ換算１２５ｇ／ｄｍ3、Ｎａ2Ｏ／Ａｌ2Ｏ3モル比：１．５５）８００ｃｍ3を、酸性溶液として硫酸アルミニウム水溶液（アルミナ濃度：Ａｌ2Ｏ3換算で３．２ｗｔ％）８９８ｃｍ3を、氷冷しながらホモミクサー（特殊機化工業株式会社製、商品名：Ｔ．Ｋ．ホモジェッターＭ型）を用いて速度勾配１１０００ｓｅｃ-1の条件で攪拌しながら３分間で注入して中和反応を行なった。この後、１５分間攪拌を続けて水酸化アルミニウム水スラリーを得た。中和反応時の最高到達温度は１５℃であった。得られた水酸化アルミニウム水スラリーを遠心分離機を用いて固液分離して固形分を得た。得られた固形分に水６ｄｍ3を加え分散させて水酸化アルミニウム水スラリーを得、次いで遠心分離機を用いて固液分離する方法を７回繰返すことによって、水酸化アルミニウムを洗浄した。洗浄後の固形分に水を加え水酸化アルミニウム水スラリーを得、次いで噴霧乾燥機（ニロ社製、商品名：モービルマイナ型、乾燥温度：ドライヤー入口温度２５０℃、出口温度１００℃、アトマイザー圧：０．１２ＭＰａを用いて乾燥させて水酸化アルミニウムＤを得た。得られた水酸化アルミニウムＤの物性を表１に示す。
【００２７】
水酸化アルミニウムＥ（比較例）
市販の水酸化アルミニウム（昭和電工（株）製：ハイジライトＨ−４３）をそのまま使用した。
【００２８】
表１に示すように比較例に用いた水酸化アルミニウムＣ、水酸化アルミニウムＤは、実施例に用いたものに比べて軽装嵩比重が大きく、ベーマイト（０２０）結晶格子径が小さく、さらに比較例として用いた水酸化アルミニウムＥは、実施例に比べてＢＥＴ比表面積およびＤＯＰ吸油量が小さく、また結晶構造がギブサイトであり実施例のベーマイトとは異なる。
【００２９】
【表１】
0004628511.tif 000002
【００３０】
【表２】
0004628511.tif 000003
【００３１】
表２に用いた配合剤の詳細は次のとおりである。
注１）ＳＢＲ：Ｎ９５２０（日本ゼオン（株）製）
スチレン含有量３５ｗｔ％  ３７．５ＰＨＲ油展品
注２）ＢＲ：ＢＲ１５０Ｂ（宇部興産（株）製）
注３）カーボンブラック：ダイヤブラックＩ（Ｎ２２０、三菱化学（株）製）
窒素吸着ＢＥＴ比表面積１１５ｍ2／ｇ
注４）シリカ：ＶＮ３（デグサ製）
注５）シランカップリング剤ＴＥＳＰＴ：Ｓｉ−６９（デグサ製）
注６）アロマイオイル：ダイアナプロセスＰＳ３２（出光興産（株）製）
注７）老化防止剤：オゾノン６Ｃ（精工化学（株）製）
注８）ＷＡＸ：サンノックワックス（大内新興化学工業（株）製）
注９）ステアリン酸：桐（日本油脂（株）製）
注１０）酸化亜鉛：酸化亜鉛２種（三井金属鉱業（株）製）
注１１）硫黄：粉末硫黄（軽井沢硫黄（株））
注１２）加硫促進剤：ノクセラーＣＺ（大内新興化学工業（株）製）
実施例および比較例で行なった評価の方法は次に示すとおりである。
【００３２】
（１）  ムーニー粘度  ＭＬ（１＋４）
ＭＶ−２０２（（株）島津製作所製）を用いてＪＩＳＫ６３００に準拠し測定を行ない、比較例３を１００としたときの指数で示した。測定温度は１３０℃で、値が大きいと押し出しなどの加工性が悪い。
【００３３】
（２）  耐摩耗性
ランボーン摩耗試験機ＦＴ−７０２（（株）岩本製作所製）を用いて、ＪＩＳＫ６２６４に準拠し摩耗試験を行なった。測定条件は温度２３℃、スリップ率３０％、負荷荷重４０Ｎ、時間５分とし、摩耗減量容積を測定して、比較例３の摩耗減量を１００としたときの指数で示した。指数が大きいほど耐摩耗性がよい。
【００３４】
（３）  転がり抵抗性
直径１７０７．６ｍｍのドラム式転がり抵抗測定機（（株）神戸製鋼所製）で測定し、比較例３の転がり抵抗を１００としたときの指数で示した。指数が大きいほど転がり抵抗が低い。なお、測定条件は内圧：２００ＫＰａ、荷重：３．４ＫＮ、リム：５．５ＪＪ×１４、速度：８０ｋｍ／ｈとした。
【００３５】
（４）  グリップ性能（ＡＢＳ制動性能）
１８００ｃｃ級のＡＢＳが装備された乗用車タイヤを装着し、アスファルト路面を時速１００ｋｍ／ｈからの停止距離から減速度を算出し、比較例３を１００としたときの指数で示した。指数が大きいほど制動性能がよく、したがってグリップ性能が高いといえる。なお、ＡＢＳ制動試験に使用した路面はスキッドナンバーが約５０のアスファルト路面（濡れた路面状態）を用いた。
【００３６】
シリカを用いた比較例１は、ムーニー粘度が高いため加工性が悪く、水酸化アルミニウムを配合していない比較例２、３はＡＢＳ制動性能が劣る。また、ベーマイト（０２０）面の結晶子径が小さく軽装嵩比重が大きい水酸化アルミニウムＣを用いた比較例４、水酸化アルミニウムＤを用いた比較例５、ＢＥＴ比表面積が小さく結晶構造がギブサイト型の水酸化アルミニウムＥを用いた比較例６はいずれも耐摩耗性が大きく劣っている。また、スチレン含有量が２０〜６０重量％であるスチレン−ブタジエン共重合体が６０重量部未満の比較例７はＡＢＳ制動性能が劣っている。
【００３７】
それら比較例に対して、実施例１〜４は加工性や耐摩耗性を低下させることなく転がり抵抗性能やＡＢＳ制動性能が大きく向上している。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３９】
【発明の効果】
上述のごとく本発明はウェットグリップ性、耐摩耗性を高めることができ、また転がり抵抗を低減させて低燃費を向上させることができ、しかも加工性の良好なトレッドゴム組成物およびそれを用いた空気入りタイヤを得ることができる。